СПОСОБ ТЕРМИЧЕСКОЙ ОБРАБОТКИ ЗАГОТОВКИ ИЗ ПОРОШКА СПЛАВА ТИТАНА

1. Способ термической обработки порошковой заготовки (3) детали, содержащей сплав на основе титана, при этом способ включает в себя термическую обработку заготовки в печи (1) при заранее определенной температуре, при этом во время термической обработки заготовка находится на поддоне (6),
отличающийся тем, что поддон (6) содержит сплав на основе титана, в котором массовое содержание титана превышает или равно 45%, или сплав на основе циркония, в котором массовое содержание циркония превышает или равно 95%, при этом материал поддона имеет температуру плавления, превышающую заранее определенную температуру термической обработки, при этом между заготовкой (3) и поддоном (6) располагают антидиффузионный барьер (7) для предотвращения сваривания заготовки с поддоном.
2. Способ по п. 1, отличающийся тем, что поддон (6) содержит сплав на основе титана, в котором массовое содержание титана превышает или равно 90%.
3. Способ по п. 1, отличающийся тем, что поддон (6) содержит сплав на основе титана, в котором массовое содержание титана превышает или равно 99%.
4. Способ по п. 1, отличающийся тем, что поддон (6) содержит сплав на основе титана, выбранный из следующих сплавов: T40, T60, TiAl6V4, TiAl-48-2-2.
5. Способ по п. 1, отличающийся тем, что поддон (6) содержит сплав на основе циркония, выбранный из следующих сплавов: Zircaloy-2, Zircaloy-4.
6. Способ по п. 1, отличающийся тем, что поддон имеет толщину (е), составляющую от 0,1 мм до 20 мм.
7. Способ по п. 1, отличающийся тем, что антидиффузионный барьер (7) содержит оксид алюминия или оксид иттрия.
8. Способ по п. 1, отличающийся тем, что поддон (6) подвергают очистке.
9. Способ по п. 1, отличающийся тем, что термическая обработка заготовки (3) представляет собой спекание заготовки, при этом заранее определенной температурой термической обработки является температура спекания.